(57)【要約】【課題】黄色顔料を用いたインクジェットインクであって、分散安定性、保存安定性、吐出安定性に優れ、良好な着色力を有して高品質かつ、高耐水性の印刷画像を得ることができるインクジェットインク、及び該インクジェットインクを作製し得る黄色水性顔料分散液を提供する。【解決手段】アセト酢酸アリールアミド系アゾ顔料と、特定構造のスルホン酸基含有アセト酢酸アリールアミド系アゾ化合物と、スチレンアクリル系樹脂、および塩基性化合物を含有する水性顔料分散液であって、スチレンアクリル系樹脂は、５０質量％以上のスチレン系モノマー単位と、前記スチレンモノマー単位との総和が全モノマー単位の総量の９５質量％以上となるアクリル酸モノマー単位及びメタクリル酸モノマー単位を含有し、７，０００〜３０，０００の重量平均分子量を有する水性顔料分散液を提供する。【特許請求の範囲】
【請求項１】
アセト酢酸アリールアミド系アゾ顔料、スルホン酸基含有アセト酢酸アリールアミド系アゾ化合物、スチレンアクリル系樹脂、及び塩基性化合物を含有するインクジェットインク用水性顔料分散液であって、前記スルホン酸基含有アセト酢酸アリールアミド系アゾ化合物が、下記一般式（１）または（２）で表され、
【化１】
2006096777.tif 000022
（１）
【化２】
2006096777.tif 000023
（２）
（式中、Ｒ１、Ｒ２、Ｒ３は各々独立的に、水素原子、メチル基、メトキシ基、エトキシ基、クロル基を表し、Ｒ4はメチル基またはメトキシ基を表し、Ｒ５およびＲ６は各々独立的に水素原子、メチル基、エチル基、メトキシ基、エトキシ基、水酸基を表し、Ｒ７およびＲ８は、  −ＮＨ−Ｙ−ＳＯ３Ｈで表される基または水酸基を表し、Ｒ７とＲ８のうち少なくとも一方は−ＮＨ−Ｙ−ＳＯ３Ｈで表される基であり、Ｙはエチレン基、フェニレン基、ナフタレン基を表し、Ｚは下記一般式（３）で示される２価の連結基の一つを表す。）
【化３】
2006096777.tif 000024
（３）
前記スチレンアクリル系樹脂は、その構成モノマー単位として少なくともスチレン系モノマー単位、アクリル酸モノマー単位、及びメタクリル酸モノマー単位を含有し、スチレン系モノマー単位の全モノマー単位の総量に対する割合が５０質量％以上であり、スチレン系モノマー単位とアクリル酸モノマー単位とメタクリル酸モノマー単位の総和が、全モノマー単位の総量に対して９５質量％以上であり、かつ該樹脂の重量平均分子量が７，０００から３０，０００の範囲であることを特徴とする水性顔料分散液。
【請求項２】
前記スチレンアクリル系樹脂の計算ガラス転移点が９０℃以上であることを特徴とする請求項１記載のインクジェットインク用水性顔料分散液。
【請求項３】
前記アセト酢酸アリールアミド系アゾ顔料が、下記一般式（４）で表される請求項１及び２に記載のインクジェットインク用水性顔料分散液。
【化４】
2006096777.tif 000025
（４）
（式中、Ｒ９及びＲ１０は互いに相違する水素原子、塩素原子、ニトロ基、メチル基又はメトキシ基を表し、Ｒ１１、Ｒ１２、Ｒ１３は各々独立的に、水素原子、塩素原子、メチル基、メトキシ基、エトキシ基表す。）
【請求項４】
前記アセト酢酸アリールアミド系アゾ顔料とスルホン酸基含有アセト酢酸アリールアミド系アゾ化合物との質量比が、８０：２０〜９９：１の範囲にある請求項１〜３のいずれか１項に記載のインクジェットインク用水性顔料分散液。
【請求項５】
前記アセト酢酸アリールアミド系アゾ顔料がＣ．Ｉ．ピグメントイエロー７４である請求項１〜４のインクジェットインク用水性顔料分散液。
【請求項６】
前記アセト酢酸アリールアミド系アゾ顔料のアゾカップリング反応による合成時に、スルホン酸基含有のベースとの混合カップリングを行うことによりスルホン酸基含有アセト酢酸アリールアミド系アゾ化合物を合成する請求項１〜５のいずれか１項に記載のインクジェットインク用水性顔料分散液。
【請求項７】
スルホン酸基含有アセト酢酸アリールアミド系アゾ化合物が、下記一般式（５）である請求項１〜６のいずれか１項に記載のインクジェットインク用水性顔料分散液。
【化５】
2006096777.tif 000026
（５）
（式中、Ｒ１、Ｒ２、Ｒ３は各々独立的に、水素原子、メチル基、メトキシ基、エトキシ基、クロル基を表す。）
【請求項８】
請求項１〜７記載のインクジェットインク用水性顔料分散液を主成分として含有するインクジェットインク組成物。
【請求項９】
前記インクジェットインク組成物はサーマルジェットタイプのインクジェットプリンターに用いられるものである請求項８に記載のインクジェットインク組成物。
【発明の詳細な説明】
【技術分野】
【０００１】
本発明は、有機顔料の水性分散液およびそれを用いたインクジェットインク組成物に関するものである。
【背景技術】
【０００２】
従来、水を主成分とする液体媒体中に色材を溶解あるいは分散したインクジェットインクが利用されている。これらのインクにおいて、色材が染料である場合、印刷後の耐水、耐光性に難があり屋外用途等には適用が困難であった。
一方、色材を耐光性に優れる顔料とするインク組成物は、カーボンブラックを利用した黒色インクでは広く利用されている。
【０００３】
しかし、有機顔料、特に有彩色の有機顔料を分散した水性のインク組成物をインクジェット記録用に使用して多色の画像を形成するためには、個々の顔料の発色性が良好なことと、他の色のインク組成物と組み合わせられて色再現性のよい画像を形成することが重要で、色相の異なる各種の顔料がインクジェット記録用に検討されている。
有機顔料を分散した水性のインクジェットインク組成物には、インクジェットの吐出に不利となる粗大粒子がインク中に存在しなくなるまで、微細に顔料を分散し、安定化することが求められる。そして染料系のインクと同様な長期にわたる保存安定性が達成され、インクの物性変動がないことが求められる。
しかもインクジェットインク組成物に用いる顔料分散液では、顔料は通常の塗料と比較し、著しく微細化されているため、着色力が劣り彩度等が出にくい傾向が強い。このため印字濃度を維持するためには、インクジェットインク組成物に含有される顔料濃度を高める必要があり、そのことが一層分散を不安定とする要因となっている。
【０００４】
このように顔料系のインクジェット記録用インク組成物を製造するには、着色力の優れた顔料微粒子を一定値以上の濃度に維持しつつ、安定に分散させた水性顔料分散液を製造する必要がある。しかし微細化された顔料の分散不安定要因は多岐にわたり、しかも使用顔料毎にその要因は異なるので、特定の顔料の分散安定性を向上させるのは容易ではない。
特に黄色顔料においては耐光性の低下を起こし易いため、着色力、耐光性に優れた顔料を選定せねばならず、加えて合成時において不溶化した結晶の成長のため一次粒子が大きく不透明となりやすいものも多く、インクジェット用途に対し不適なものが多い。したがって、良好な分散安定性を有し実用性の高いインクジェットインク用顔料分散液を得ることは一層困難であった。
【０００５】
例えば黄色から赤色まで豊富な色相を得る代表的な有機顔料であるアゾ顔料は、インクジェット記録用インクに用いたときに、発色性は良好であるが微粉砕したときの保存安定性が必ずしも十分とは言えなかった。特にアセト酢酸アリールアミド系アゾ顔料は着色力、彩度が高く、本顔料を含有するインクジェット記録用インク組成物は、他色の顔料よりなるインク組成物とともに色再現の良いインクセットを形成するものの、水性顔料分散液を作製したときの安定性に課題を残していた。
【０００６】
このため微粉砕したときの保存安定性を実現し、微細なノズルからの安定した吐出を得るため、従来各種の分散剤、分散方法が検討されている。特に樹脂を分散剤として用いる技術は、顔料の分散安定化に効果が高い。
例えば分散液の安定性向上を目的に、転相乳化法により顔料粒子を樹脂により被覆する方法が提案され、スチレンモノマー６０〜９０モル％、アクリル酸モノマー５〜１５モル％、メタアクリル酸モノマー５〜２５モル％のモノマー配合比のスチレンアクリル樹脂が用いられている（特許文献１参照）。しかし顔料濃度の高い領域でインクジェット記録用インクとして用いた場合、長期の保存安定性においては、必ずしも満足されるものではなかった。
【０００７】
上記スチレンモノマー単位の含有量の多いスチレンアクリル樹脂は、耐水性の良い印刷画像を与えるが、さらに良好な分散液を得るために、５０質量％以上のスチレンモノマー単位を有するスチレンアクリル系樹脂と水酸化ナトリウムを含有する樹脂水溶液、カーボンブラック、及び前記スチレンアクリル樹脂の４倍量混合されたとき、該樹脂を膨潤状態とするが完全溶解しない湿潤剤とをペイントシェーカーで分散して水性顔料分散液を得ることが行われている（特許文献２）。また、スチレンアクリル樹脂を用いて顔料、塩基性化合物、樹脂、湿潤剤とともに高粘度の混練を行って固形混練物を作製し、保存安定性の良好なインクジェット記録インク組成物用の水性顔料分散液が得られており、スチレンアクリル系樹脂として、モノマー組成比がスチレン／メタアクリル酸／アクリル酸＝７７／１３／１０（質量比）、質量平均分子量３０００〜５００００のものが用いられている（特許文献３）。
しかし分散剤として用いられる樹脂の最適組成は顔料の化学構造、処理法、表面状態等によって異なっており、顔料毎に使用樹脂組成を調整することが必要であるが、上記文献も含め、アゾ顔料、特にアセト酢酸アリールアミド系アゾ顔料についての適用樹脂の十分な検討が行われておらず、良好な長期の保存安定性を得るには至っていない。特にサーマル方式のインクジェット用インクに重要な高温保存下における保存安定性が不十分であった。
【０００８】
一方、分散安定性を向上させる他の手法として、主成分として用いる顔料に対して、構造の類似した化合物を分散助剤として併用し、粒径安定性や保存安定性を向上させることがモノアゾ顔料において提案されている（特許文献４、特許文献５参照）が、水溶性溶剤を用いるインクジェットインクの組成によっては、高温下における貯蔵安定性の促進テストにおいて、必ずしも満足される特性が得られていない。
また、トリアジン骨格を有するアゾ化合物が非水系ビヒクル中のアゾ顔料の分散に対して有効な顔料分散剤となることが指摘されている（特許文献６参照）が、本発明のような水性顔料分液に関する記述は何らない。
また画像記録用顔料組成物において、トリアジン骨格を有するアゾ化合物が顔料分散剤として提案されている（特許文献７参照）。しかし、たとえ本顔料分散剤を用いたとしても顔料濃度の高い領域でインクジェットインク設計を行うと、長期の保存安定性においては、必ずしも満足されるものではなかった。
このようにアゾ顔料に類似の構造を分散助剤として用いる方法は、分散性向上に一定の効果はあるものの、長期の保存安定性については十分とは言えなかった。これら分散助剤の分散安定化効果をより向上させのるためには、上記の併用する分散剤について樹脂との組み合せを検討することが必要である。
しかしながらこのようなアゾ顔料、及び該アゾ顔料と類似の構造を有する化合物を分散助剤として併用するインクジェットインク用水性顔料分散液について、好適な分散剤としての樹脂の検討は不十分であり、特にアセト酢酸アリールアミド系アゾ顔料についてはなされていなかった。
【特許文献１】特開平８−１８３９２０号公報
【特許文献２】特開２００２−２５６２０１号公報
【特許文献３】特開２００３−２２６８３２号公報
【特許文献４】特開平１０−１５８５５５号公報
【特許文献５】特開２００１−９８２００号公報
【特許文献６】特開平７−１２６５４６号公報
【特許文献７】特開２００３−２５３１８８号公報
【発明の開示】
【発明が解決しようとする課題】
【０００９】
本発明の目的は、有機顔料を用いた水性インクジェットインクに適合した、分散安定性と吐出安定性に優れ、かつ高品質な印刷が得られる、高耐水性のインクジェットインクおよびその原料となる顔料分散液を提供することにある。さらに本発明の目的は、サーマル方式のオンデマンド型インクジェットプリンタにおいて安定した吐出を得るインクジェットインクを提供することにある。
【課題を解決するための手段】
【００１０】
本発明は、アセト酢酸アリールアミド系アゾ顔料と、スルホン酸基含有アセト酢酸アリールアミド系アゾ化合物と、スチレンアクリル系樹脂、および塩基性化合物を含有する水性顔料分散液であって、前記スルホン酸基含有アセト酢酸アリールアミド系アゾ化合物は下記一般式（１）
【００１１】
【化１】
2006096777.tif 000002
（１）
（式中、Ｒ１、Ｒ２、Ｒ３は各々独立的に、水素原子、メチル基、メトキシ基、エトキシ基、クロル基を表し、Ｒ４はメチル基またはメトキシ基を表す。）
または下記一般式（２）
【００１２】
【化２】
2006096777.tif 000003
（２）
（式中、Ｒ１、Ｒ２、Ｒ３は各々独立的に、水素原子、メチル基、メトキシ基、エトキシ基、クロル基を表し、Ｒ５およびＲ６は各々独立的に水素原子、メチル基、エチル基、メトキシ基、エトキシ基、水酸基を表し、Ｒ７およびＲ８は、−ＮＨ−Ｙ−ＳＯ３Ｈで表される基または水酸基を表し、Ｒ７とＲ８のうち少なくとも一方は−ＮＨ−Ｙ−ＳＯ３Ｈで表される基であり、Ｙはエチレン基、フェニレン基、ナフタレン基を表し、Ｚは下記一般式（３）
【００１３】
【化３】
2006096777.tif 000004
（３）
で示される２価の連結基の一つを表す。）
で表され、
かつ前記スチレンアクリル系樹脂は、５０質量％以上のスチレン系モノマー単位と、前記スチレンモノマー単位との総和が全モノマー単位の総量の９５質量％以上となるアクリル酸モノマー単位及びメタクリル酸モノマー単位を含有し、７，０００〜３０，０００の重量平均分子量を有することを特徴とする水性顔料分散液を提供する。
【００１４】
本発明の水性顔料分散液において使用するアセト酢酸アリールアミド系アゾ顔料は良好な発色性と耐光性を有している。一方、式（１）または式（２）の構造を有するスルホン酸基含有アセト酢酸アリールアミド系アゾ化合物が前記アゾ顔料の表面に吸着し、前記アゾ顔料の結晶成長を抑制し、また凝集を防止する。また同時に塩基性化合物の添加によって分散性を付与された水性顔料分散液中のスチレンアクリル系樹脂は、水性媒体中に一様に分散するとともに、前記アゾ顔料に対しては表面に効率的に吸着してこれを被覆し、該アゾ顔料の凝集を防止しする。
【００１５】
さらにまた本発明は、前記インクジェットインク用水性顔料分散液を主成分として含有するインクジェットインク組成物を提供する。本発明のインクジェットインク組成物は、使用するスチレンアクリル系樹脂にスチレンモノマー単位を５０質量％以上含有し、その疎水性のため印刷画像は良好な耐水性を保持することができる。また、そのようなスチレンアクリル系樹脂を用いることにより、本発明の印刷画像は高い画像濃度を実現できる。
【発明の効果】
【００１６】
本発明の水性顔料分散液は分散安定性、保存安定性に優れている。加えて該水性顔料分散液を主成分とするインクジェットインク組成物は吐出安定性に優れ、また該インク組成物を用いることにより、普通紙などにも滲みの少ない耐水性に優れた高品質な画像の印刷を行うことが出きる。
【発明を実施するための最良の形態】
【００１７】
以下、本発明の水性顔料分散液及びそれを用いたインクジェットインク組成物について詳細に説明する。
【００１８】
本発明で使用するアセト酢酸アリールアミド系アゾ顔料は、アゾ顔料の一般的性質として水に対して溶解度が低く、黄色、赤色などの色材に用いられている。
【００１９】
利用可能なアセト酢酸アリールアミド系アゾ顔料としては、特に規定はされないが、発色の優れた、アセト酢酸アリールアミド系モノアゾ顔料、アセト酢酸アリールアミド系ジスアゾ顔料、縮合ジスアゾ顔料等をあげることが出来る。これらは赤色、黄色等の有彩色顔料として利用可能であり、一般にはカラーインデックスに色、化学構造等を規定して特定できるものである。特にアセト酢酸アリールアミド系モノアゾ顔料は、黄色の発色において優れ、本発明の顔料として好適である。
【００２０】
利用可能なアセト酢酸アリールアミド系アゾ顔料の具体例としては、アセト酢酸アリールアミド系不溶性モノアゾ顔料としてＣ．Ｉ．ピグメントイエロー１、Ｃ．Ｉ．ピグメントイエロー３、Ｃ．Ｉ．ピグメントイエロー４、Ｃ．Ｉ．ピグメントイエロー５、Ｃ．Ｉ．ピグメントイエロー６、Ｃ．Ｉ．ピグメントイエロー６５、Ｃ．Ｉ．ピグメントイエロー７３、Ｃ．Ｉ．ピグメントイエロー７４、Ｃ．Ｉ．ピグメントイエロー９７、Ｃ．Ｉ．ピグメントイエロー９８、Ｃ．Ｉ．ピグメントイエロー１１６、Ｃ．Ｉ．ピグメントオレンジ１等が、ベンズイミダゾロン系不溶性アゾ顔料としてＣ．Ｉ．ピグメントイエロー１２０、Ｃ．Ｉ．ピグメントイエロー１５１、Ｃ．Ｉ．ピグメントイエロー１５４、Ｃ．Ｉ．ピグメントイエロー１８０、Ｃ．Ｉ．ピグメントオレンジ３６等が、アセト酢酸アリールアミド系縮合アゾ顔料としては、Ｃ．Ｉ．ピグメントイエロー９３、Ｃ．Ｉ．ピグメントイエロー９４、Ｃ．Ｉ．ピグメントイエロー９５、Ｃ．Ｉ．ピグメントイエロー１５５等が挙げられる。
【００２１】
特に、Ｃ．Ｉ．ピグメントイエロー７４は、透明性が高い色相とフルカラー印刷時に重視されるプロセスカラーとしての二次色の色調バランスにも優れており好適なインクジェットインク組成物用の黄色顔料として使用することができる。
【００２２】
これらのアゾ顔料は、適宜乾燥粉末状、顆粒状、ペースト状、含水スラリー状等の形態を問わず本発明の顔料分散液に用いることができるが、顔料の粒径は、本発明の水性顔料分散液の分散状態に影響を与えるため、水性顔料分散液中の体積平均粒径としては０．５マイクロメートル以下の値であることが望ましく、０．２マイクロメートル以下であることがさらに望ましい。
【００２３】
特に、アゾ顔料の中で、下記一般式（４）で表されるアセトアリールアミド系モノアゾ顔料は、透明性が高い色相とフルカラー印刷時に重視されるプロセスカラーとしての二次色の色調バランスにも優れており好適なインクジェットインク組成物用の黄色顔料として使用することができる。中でも、一般式（４）において、Ｒ９がメトキシ基、Ｒ１０がニトロ基、Ｒ１１がオルトメトキシ基、Ｒ１２およびＲ１３が水素原子である、Ｃ．Ｉ．ピグメントイエロー７４は耐光性と着色力の強さから好適な黄色顔料として利用可能である。
【００２４】
【化４】
2006096777.tif 000005
（４）
（式中、Ｒ９及びＲ１０は互いに相違する水素原子、塩素原子、ニトロ基、メチル基又はメトキシ基を表し、Ｒ１１、Ｒ１２、Ｒ１３は各々独立的に、水素原子、塩素原子、メチル基、メトキシ基、エトキシ基表す。）
【００２５】
また、分散の安定性と色相の鮮明性を損なうことがなければ他の顔料を併用することができる。併用可能な顔料としては、各種アゾレーキ顔料、不溶性モノアゾ顔料、不溶性ジスアゾ顔料、縮合アゾ顔料等のアゾ顔料、アントラキノン系顔料、チオインジゴ顔料、ペリノン顔料、ペリレン顔料、キナクリドン顔料、イソインドリノン顔料、キノフタロン顔料、イソインドリノン顔料等の縮合多環系顔料が利用可能である。
なお、顔料の種類の選択においては、色調等の要請もあり、必ずしもここに挙げた例に限定されるものではない。
【００２６】
本発明の水性顔料分散液において、スルホン酸基含有アセト酢酸アリールアミド系モノアゾ化合物としては、下記一般式（１）、または（２）で表されるものが用いられる。
【００２７】
【化５】
2006096777.tif 000006
（１）
（式中、Ｒ１、Ｒ２、Ｒ３は各々独立的に、水素原子、メチル基、メトキシ基、エトキシ基、クロル基を表し、Ｒ４はメチル基またはメトキシ基を表す。）
【００２８】
【化６】
2006096777.tif 000007
（２）
（式中、Ｒ１、Ｒ２、Ｒ３は各々独立的に、水素原子、メチル基、メトキシ基、エトキシ基、クロル基を表し、Ｒ５およびＲ６は各々独立的に水素原子、メチル基、エチル基、メトキシ基、エトキシ基、水酸基を表し、Ｒ７およびＲ８は、  −ＮＨ−Ｙ−ＳＯ３Ｈで表される基または水酸基を表し、Ｒ７とＲ８のうち少なくとも一方は−ＮＨ−Ｙ−ＳＯ３Ｈで表される基であり、Ｙはエチレン基、フェニレン基、ナフタレン基を表し、Ｚは下記一般式（３）
【００２９】
【化７】
2006096777.tif 000008
（３）
で示される２価の連結基の一つを表す。）
【００３０】
これらのスルホン酸基含有アセト酢酸アリールアミド系アゾ化合物は、母骨格の化合物に発煙硫酸、濃硫酸、クロロ硫酸などのスルホン化剤を作用させスルホン基を導入するか、スルホン基を有するベースをジアゾニウム塩とした後、アセト酢酸アリールアミド系カプラーとのジアゾカップリング反応で合成することができる。いずれの方法においても、スルホン酸基含有アセト酢酸アリールアミド系アゾ化合物を合成によって得た場合、反応条件の調整により副産物や未反応物が少なくなることが好ましい。これらは精製によって本発明の水性顔料分散体の特性に大きな影響を与えない程度まで除去可能であるが、操作の容易さやコストの面から、スルホン基を有するベースによるジアゾカップリング反応を経る方法が好ましい。
【００３１】
本発明のスルホン酸基含有アセト酢酸アリールアミド系アゾ化合物は、前記一般式構造式（１）または（２）で表されるものが利用可能であるが、下記一般式（４）
【００３２】
【化８】
2006096777.tif 000009
（４）
（式中、Ｒ１、Ｒ２、Ｒ３は各々独立的に、水素原子、メチル基、メトキシ基、エトキシ基、クロル基を表す。）
の化合物を用いることが好ましい。特にアセト酢酸アリールアミドアゾ化合物をＣ．Ｉ．ピグメントイエロー７４のごとき、不溶性モノアゾ顔料から選択した場合、水性顔料分散液から調製されたインクジェットインクの普通紙上の濃度と耐久性において優れた性能が発揮される。
【００３３】
本発明のスルホン酸基含有アセト酢酸アリールアミド系アゾ化合物の使用量は、主として用いるアセト酢酸アリールアミド系アゾ顔料に対して少量成分として用いることが好適であり、具体的には、前記アゾ顔料とスルホン酸基含有アセト酢酸アリールアミド系アゾ化化合物との質量比が、８０：２０〜９９：１の範囲にあることが、本発明の水性顔料分散液から調製されるインクジェットインクの印刷物の色相、発色と加熱環境下における促進劣化試験の安定性の面から好ましい。
【００３４】
アセト酢酸アリールアミド系アゾ顔料（ｂ）とスルホン酸基含有アセト酢酸アリールアミド系アゾ化合物（ｃ）との質量比（ｂ）／（ｃ）が８０／２０よりも小さくなり、スルホン酸基含有アセト酢酸アリールアミド系アゾ化化合物（ｃ）の割合が増すと、前記アゾ顔料本来の発色の妨げとなりやすく、（ｂ）／（ｃ）が９９／１よりも大きくなり、スルホン酸基含有アセト酢酸アリールアミド系アゾ化化合物（ｃ）の割合が減じると、水性顔料分散液から調製されるインクジェットインクの加熱環境下における促進劣化試験の安定性に効果が認められにくくなる。
【００３５】
本発明のスルホン酸基含有アセト酢酸アリールアミド系アゾ化合物を、ジアゾカップリング反応によって合成する場合、水性顔料分散液に主として用いるアセト酢酸アリールアミド系アゾ顔料の合成と同一の系内にて、前記アゾ顔料のジアゾカップリング反応と同時に、あるいはこれと前後してジアゾカップリング反応を行うことができる。例えばアゾ顔料のアゾカップリング反応による合成時に，スルホン酸基含有のベースとの混合カップリングを行うことによりスルホン酸基含有アセト酢酸アリールアミド系アゾ化合物を調製することができる。
このようにすると、アセト酢酸アリールアミド系アゾ顔料の合成で用いるのと同一のカップラーを用いるため、スルホン酸基含有アセト酢酸アリールアミド系化合物と顔料との親和性も高く、顔料分散の安定性向上に効果が大きい。
【００３６】
本発明においては、前記アゾ顔料（ｂ）とスルホン酸基含有アセト酢酸アリールアミド系アゾ化合物を同一の系内で合成した場合、各々の化合物は混合された状態でアゾ顔料組成物として用いられ、各々を別個に単離する必要はない。この場合、アセト酢酸アリールアミド系アゾ顔料（ｂ）とスルホン酸基含有アセト酢酸アリールアミド系アゾ化化合物（ｃ）との質量比とは、各々が合成によって生成する理論量を持ってして、本発明の質量比として考えることができる。
【００３７】
本発明の水性顔料分散液に用いるスチレンアクリル系樹脂は、モノマー成分として各種成分を含むことができるが、少なくともスチレン系モノマー単位、アクリル酸モノマー単位、及びメタクリル酸モノマー単位を必須成分として含有する。さらに必須成分として含むスチレン系モノマー単位の全モノマー単位の総量に対する割合は５０質量％以上であることが必要で、スチレン系モノマー単位とアクリル酸モノマー単位とメタクリル酸モノマー単位の総和が全モノマー単位の総量に対して９５質量％以上であることが必要である。
本発明の水性顔料分散液に用いるスチレンアクリル系樹脂は、スチレン系モノマー単位の全モノマー単位の総量に対する割合が５０質量％以上であるので疎水性の顔料表面に対して有効に吸着することができる。５０質量％未満であると、顔料表面への吸着が不十分になる傾向があり、水性顔料分散液の保存安定性が低下しやすい。また、水性顔料分散液から調製されたインクジェットインクの普通紙等の紙への印刷時の画像記録濃度が低下する傾向があり、印字品質が低下しやすい。さらにインクジェットインクの耐水性も低下する傾向がある。またスチレン系モノマー単位とアクリル酸モノマー単位とメタクリル酸モノマー単位の総和を全モノマー単位の総量に対して９５質量％以上とすることにより、分散安定性が一層向上する。
【００３８】
スチレン系モノマー単位としては、例えば、スチレン、α−メチルスチレン、β−メチルスチレン、２，４−ジメチルスチレン、α−エチルスチレン、α−ブチルスチレン、α−ヘキシルスチレンの如きアルキルスチレン、４−クロロスチレン、３−ブロモスチレンの如きハロゲン化スチレン、更に３−ニトロスチレン、４−メトキシスチレン、ビニルトルエン等を挙げることができるが、スチレンが好ましい。
本発明の水性顔料分散体に用いられるスチレンアクリル系樹脂には、スチレン系モノマーおよび（メタ）アクリル酸モノマーに加えてスチレン系モノマーおよび（メタ）アクリル酸モノマーと共重合するビニル基を有する各種誘導体の併用が可能である。
【００３９】
利用可能なビニル基を有する各種誘導体しては、アクリル酸メチル、アクリル酸エチル、アクリル酸プロピル、アクリル酸ｎ−ブチル、アクリル酸ｔ−ブチル、アクリル酸２−エチルヘキシル、アクリル酸オクチル、アクリル酸ステアリル、アクリル酸ベンジル、アクリル酸ｐ−トリル、アクリル酸ヒドロキシエチル、アクリル酸ヒドロキシプロピル、メタクリル酸メチル、メタクリル酸エチル、メタクリル酸プロピル、メタクリル酸ｎ−ブチル、メタクリル酸ｔ−ブチル、メタクリル酸２−エチルヘキシル、メタクリル酸オクチル、メタクリル酸ステアリル、メタクリル酸ベンジル、メタクリル酸ｐ−トリル、メタクリル酸ヒドロキシエチル、メタクリル酸ヒドロキシプロピル、メタクリル酸シクロヘキシル、マレイン酸ジメチル、マレイン酸モノエチル、マレイン酸ジエチル、マレイン酸ジ−ｎ−ブチル、マレイン酸ビス（２−エチルヘキシル）、酢酸ビニル、プロピオン酸ビニル、酪酸ビニル、ヘキサン酸ビニル、安息香酸ビニル、ステアリン酸ビニル、アクリル酸ビニル、メタクリル酸ビニル、酢酸アリル、プロピオン酸アリル、ｎ−酪酸アリル、ヘプタン酸アリル、フェノキシ酢酸アリル、メタクリル酸アリル、等の不飽和エステル類、；アクリルアミド、Ｎ、Ｎ−ジメチルアクリルアミド、Ｎ−イソプロピルアクリルアミド、Ｎ−ｔ−ブチルアクリルアミド、Ｎ−（ブトキシメチル）アクリルアミド、メタクリルアミド、Ｎ−［（３−ジメチルアミノ）プロピル］メタクリルアミド等の不飽和アミド類；アクリロニトリル、メタクリロニトリル、３−ヒドロキシプロピオニトリル等の不飽和にトリル類；エチルビニルエーテル、プロピルビニルエーテル、ｎ−ブチルビニルエーテル、ｔ−ブチルビニルエーテル、シクロヘキシルビニルエーテル、２−エチルヘキシルビニルエーテル、エチレングリコールビニルエーテル、ジ（エチレングリコール）ジビニルエーテル等の不飽和エーテル類；２−ビニルピリジン、４−ビニルピリジン、Ｎ−ビニルカルバゾール、Ｎ−ビニルピロリドン等の複素環ビニル化合物；等をあげることができる。なお、共重合可能なモノマー成分の選択においては、必ずしもここに挙げた例に限定されるものではない。
ここで、（メタ）アクリル酸モノマーとはアクリル酸モノマーおよびメタクリル酸モノマーを包含して表す。
【００４０】
上記スチレンアクリル系樹脂の組成において、スチレン系モノマー単位は好ましくは６０〜９０質量％、さらに好ましくは７０〜８０質量％の範囲にあることが好適である。
さらにはアクリル酸およびメタクリル酸以外の、親水性モノマー単位の総和を全モノマー単位の総量の２質量％以下とすることが好ましく、実質的に含まないことが最も好ましい。ここで、親水性モノマーを実質的に含まないとは、親水性モノマーによる共重合樹脂の特性に影響が生じる量よりはるかに少ない量以下という意味であり、０．５質量％程度以下を示すものとする。
このような本発明スチレンアクリル系樹脂に対して使用が制限される親水性モノマーとしては、モノマーの化学構造中に水酸基やスルホン基、アミノ基、４級アンモニウム基等の親水性の置換基に加え、エチレンオキサイドやプロピレンオキサイドの繰り返し単位を含むものが挙げられる。これらの親水性モノマーを実質的に含まない樹脂により、インクジェット印刷画像の耐水性が印刷直後から一層向上する。
【００４１】
本発明の水性顔料分散液に用いるスチレンアクリル系樹脂は、上記モノマー単位を一括してあるいは分割して用いることにより、共重合により製造される。樹脂の合成には、バルク重合法、溶液重合法、懸濁重合法、乳化重合法等の公知の方法を取ることができる。
より具体的には、例えば溶液重合法では、必要に応じて各種溶媒中でモノマー成分を混合し、ラジカル反応開始剤の如き化合物を添加し、反応温度を制御することにより、共重合による樹脂を製造することができる。反応は通常２０〜１００℃の温度において１〜１０数時間かけ、必要に応じて不活性ガス雰囲気下で行われ、使用する溶媒類、モノマー種、開始剤種に加え、樹脂の重合度により適宜選択される。重合反応後、反応液から再沈殿、溶剤留去等によって濃縮、単離することができる。
【００４２】
樹脂の分子量は、本発明のインクジェット用途にとっては、重要な因子であり、重量平均分子量７，０００〜３０，０００が選択される。これは、分子量が３０，０００を超えると、水性顔料分散液の調製時の粘度が高くなる傾向があり、インクジェットインクの吐出に影響を与えやすいためである。また、分子量が７，０００に満たないと、目的とする顔料粒子の分散の安定性が低下しやすいためである。
ここで重量平均分子量とはＧＰＣ（ゲル浸透クロマトグラフィー）法で測定される値であり、標準物質として使用するポリスチレンの分子量に換算した値である。本発明で使用した樹脂の重量平均分子量は以下の装置及び条件により測定したものである。
総益ポンプ：ＬＣ−９Ａ、システムコントローラー：ＳＩＬ−６Ｂ、オートインジェクター：ＳＩＬ−６Ｂ、検出器：ＲＩＤ−６Ａ  以上島津製作所社製。データ処理ソフト：Ｓｉｃ４８０ＩＩデータステーション（システムインスツルメント社製）。
カラム：ＧＬ−Ｒ４００（ガードカラム）＋ＧＬ−Ｒ４４０＋ＧＬ−Ｒ４５０＋ＧＬ−Ｒ４００Ｍ（日立化成工業社製）、溶出溶媒：ＴＨＦ、溶出容量：２ｍｌ／ｍｉｎ、カラム温度：３５℃
【００４３】
本発明の樹脂の酸価は、１００〜２５０の範囲にあることが好ましく、１００〜２００であることがさらに好ましい。これは、酸価を２５０より高く設定すると顔料表面に優先的に吸着すると考えられる疎水性成分量が減少するため、スチレンアクリル系樹脂による樹脂被覆が行われにくくなり水性顔料分散液の分散性が低下する傾向にあり、また１００より低く設定すると、酸価の塩基成分による中和による分散性向上効果が減殺されるため、やはり水性顔料分散液の分散性が低下する傾向にある。
【００４４】
本発明の水性顔料分散液にガラス転移点は９０℃以上であることが好ましい。９０℃以上とすることにより，吐出と安定性，印刷品質が良好なバランスを得やすくなるため好ましい。
【００４５】
本発明のアセト酢酸アリールアミド系アゾ顔料及びスルホン酸基含有アセト酢酸アリールアミド系アゾ化合物とを含んだ色材と、分散剤として用いるスチレンアクリル系樹脂の割合は、顔料粒子の分散安定性と水性顔料分散液から調製されたインクジェットインクの吐出、印刷特性によって適宜選択される。好ましくは、色材と樹脂との質量比率は、色材／樹脂＝１／０．１〜１／２の範囲が選択することが好ましい。さらに色材／樹脂＝１／０．１〜１／１の範囲とすることが、色材の発色能力を十分に発揮するためにはさらに好適である。
【００４６】
特に本発明の水性顔料分散液に用いられる樹脂はアクリル酸及びメタクリル酸から由来するカルボキシル基を含んでいるため、塩基性化合物による中和によって、水中で安定分散が得られると考えられる。
このような目的のために用いられる塩基性化合物としては、アルカリ金属水酸化物、低分子有機アミン化合物等が挙げられる。特に、水酸化ナトリウム、水酸化カリウム等のアルカリ金属水酸化物、トリエタノールアミン、ジエタノールアミン、メチルジエタノールアミン等のアルコールアミン類は、水性顔料分散液をインクジェットインクへ調製した場合、分散の安定性やインクジェットプリンタのデキャップ特性、印刷物の耐水性等の面から好適である。これらの塩基性化合物の中で、水酸化カリウム分散液水酸化ナトリウムに代表されるアルカリ金属水酸化物は顔料分散液の低粘度化に寄与しインクジェットインクの吐出安定性の面から特に好ましい。
【００４７】
塩基性成分による中和を行う場合は、本発明のスチレンアクリル系樹脂の酸価に対して、５０〜１３０％の塩基性成分を用いることが好ましく、さらに５０〜１１０％の中和率は、顔料分散液およびこれを用いたインクジェットインク組成物のｐＨ管理の面からもさらに好適である。
【００４８】
なお本発明において中和率とは次の式において示される数値である。
中和率（％）＝（（塩基性化合物の質量（ｇ）×５６×１０００）／（樹脂酸価×塩基性化合物の当量×樹脂量（ｇ）））×１００
【００４９】
本発明の水性顔料分散液を製造するには、前記アセト酢酸アリールアミド系アゾ顔料、前記スルホン酸基含有アセト酢酸アリールアミド系アゾ化合物、前記スチレンアクリル系樹脂、前記塩基性化合物、及び水を含有する混合物を作製し、分散装置により分散を行って水性分散液を作製する。分散手法としては公知の方法を用いることが出来る。
顔料を分散させる方法としては、公知の分散装置を用いることが出来る。例えば、超音波ホモジナイザー、ペイントシェーカー、ボールミル、サンドミル、サンドグラインダー、ダイノーミル、ディスパーマット、ＳＣミル、スパイクミル、ナノマイザー等が挙げられる。分散機としてメディアを用いるものにおいては、ガラス、ジルコニア、アルミナ、プラスチック等の粉砕用ビーズを利用できる。
【００５０】
また、顔料を分散させる工程においては、必要に応じて水溶性有機溶剤を添加してもよい。このような水溶性有機溶剤の例としては、例えばメチルアルコール、エチルアルコール、ｎ−プロピルアルコール、イソプロピルアルコール、ｎ−ブチルアルコール、sec−ブチルアルコール、tert−ブチルアルコール、イソブチルアルコール等の炭素数１〜４のアルキルアルコール類；ジメチルホルムアミド、ジメチルアセトアミド類のアミド類；アセトン、ジアセトンアルコール等のケトンまたはケトアルコール類；テトラヒドロフラン、ジオキサン等のエーテル類；Ｎ−メチル−２ピロリドン、１，３ジメチル−２−イミダゾジノン等の含窒素複素環式ケトン類；ポリエチレングリコール、ポリプロピレングリコール等のポリアルキレングリコール類；エチレングリコール、プロピレングリコール、ブチレングリコール、トリエチレングリコール、１，２，６，ヘキサントリオール、チオジグリコール、ヘキシレングリコール、ジエチレングリコール等のアルキレン基が２〜６個の炭素を含むアルキレングリコール類；グリセリン；エチレングリコールメチルエーテル、ジエチレングリコール（エチル）メチルエーテル、トリエチレングリコール（エチル）メチルエーテル類の多価アルコールの低級アルコールエーテル等が挙げられる。
これらの湿潤剤は１種または２種以上を混合して用いることが出来る。これら湿潤剤は水性顔料分散液やインクジェットインクにおいて、湿潤剤、乾燥防止剤としての役割も果たすため、高沸点、低揮発性、高表面張力で沸点が１７０℃以上、より好ましくは２００℃以上の常温で液体の多価アルコール類が好ましく、ジエチレングリコール、トリエチレングリコール等のグリコール類がさらに好ましい。
水溶性有機溶剤の添加量は樹脂によって異なるが顔料に対して３００質量％以下が好ましく、より好ましくは２００質量％以下の範囲である。
【００５１】
本発明の水性顔料分散液の製造においては、該水性顔料分散液に含有される前記成分のうちアセト酢酸アリールアミド系アゾ顔料、スルホン酸基含有アセト酢酸アリールアミド系アゾ化合物、及びスチレンアクリル系樹脂を含有する固形分比の高い混合物を予め高粘度で混練することにより水性分散液の製造をより効率的に行っても良い。
このとき塩基性化合物の添加は混練後の分散過程で行っても良いが、混練過程から添加することにより、水中への分散過程をより一層容易にすることができる。混練過程で湿潤剤を添加すると樹脂が膨潤されやすく、混練をより効果的、効率的に進行させることができ好ましい。
湿潤剤としては前記水溶性有機溶剤のうち多価アルコールを好適に用いることができる。
【００５２】
本発明の水性顔料分散液における各成分の濃度は、目的とするインクジェットインクの調製が可能な濃度範囲で適宜選択できる。水性顔料分散液を用いて後工程でインクジェットインクを調製するにあたり、作業効率やコストを考慮すると、本発明の水性顔料分散液における前記アゾ顔料の濃度範囲は、２〜２５質量％が好ましく、１０〜２０質量％がさらに好ましい。本発明の水性顔料分散液におけるスルホン酸基含有アセト酢酸アリールアミド系アゾ化合物、スチレンアクリル系樹脂、塩基性成分の濃度は、前記したアゾ顔料の含有量との比率において適宜選択される。
【００５３】
本発明の水性顔料分散液の水の含有量に該当する部分は、水性顔料分散液から上記アゾ顔料、スルホン酸基含有アセト酢酸アリールアミド系アゾ化合物、スチレンアクリル系樹脂および塩基性成分の他に必要に応じて添加される各種成分を除いた部分である。
【００５４】
本発明の水性顔料分散液を主成分として用いて、インクジェット記録用水性インク組成物を製造するには、顔料濃度、粘度を調整し、各種添加剤を添加してもよい。
これらの添加される各種成分としては、本発明の水性顔料分散液をインクジェットインクの原体として用いるため、インクジェットインクに適用可能な成分から選択することが望ましい。このような各種成分としては、粘度調整剤、浸透剤、界面活性剤、ｐＨ調整剤、乾燥防止剤、防腐・防カビ剤、キレート剤、紫外線吸収剤、酸化防止剤、消泡剤、コゲーション防止剤等があげられる。これらの各種添加剤は、複数の機能を有する成分として取り扱われる場合もある。
【００５５】
浸透剤は、記録媒体へのインクジェットインクの浸透性や記録媒体上でのドット径の調整を行うために必要な特性である。浸透性を示す水溶性有機溶剤としては、例えばエタノール、イソプロピルアルコール等の低級アルコール、エチレングリコールヘキシルエーテルやジエチレングリコールブチルエーテル等のアルキルアルコールのエチレンオキシド付加物やプロピレングリコールプロピルエーテル等のアルキルアルコールのプロピレンオキシド付加物等がある。
【００５６】
界面活性剤は、インクジェットインクの表面張力を調整し、吐出の安定性や印刷時の紙への浸透性を制御し、インクジェットインクの滲みや裏移り、乾燥速度に影響を与える。具体的には、アニオン性、カチオン性、ノニオン性、両性の界面活性剤として公知のものが使用可能である。
【００５７】
ｐＨ調整剤は、水性顔料分散液やインクジェットインクのｐＨを制御するものであるが、本発明の水性顔料分散液を構成する塩基性成分に加えて必要に応じて、酸性、塩基性の各種化合物が使用可能である。
【００５８】
乾燥防止剤は、水性顔料分散液やインクジェットインクのノズルの閉塞や水分蒸発による濃度変化、沈殿・析出の発生を低減するために用いられる。具体的には、エチレングリコール、ジエチレングリコール、プロピレングリコール、１、３−プロパンジオール、トリエチレングリコール、ポリエチレングリコール、グリセリン、テトラエチレングリコール、ジプロピレングリコール、１、２−ヘキサンジオール、２、４、６−ヘキサントリオール等の多価アルコール類が好適である。
【００５９】
防腐・防カビ剤は、水性顔料分散液やインクジェットインクへのカビや細菌の発生による腐敗や吐出不良を低減するために用いられる。具体的には、デヒドロ酢酸ナトリウム、安息香酸ナトリウム、ソジウムピリジンチオン−１−オキサイド、ジンクピリジンチオン−１−オキサイド、１、２−ベンズイソチアゾリン−３−オン、１−ベンズイソチアゾリン−３−オンのアミン塩等が用いられる。
【００６０】
このようにして得られる本発明の水性顔料分散液は、各種添加剤の配合と濃度調整等を経て、オンデマンド方式、例えばピエゾ方式、サーマル方式等の公知慣用のインクジェットインクに好適に使用することができ、各方式のプリンタにおいて極めて安定したインク吐出が可能である。
【実施例】
【００６１】
以下、本発明を実施例により、より詳細に説明するが、本発明は以下の実施例によって限定されるものではない。なお、以下の実施例の記載において「部」とは特別の断りのない限り「質量部」を表す。
【００６２】
（樹脂溶液の調製）
スチレン（７７部）・アクリル酸（１０部）・メタクリル酸（１３部）、酸価＝１５０ｍｇＫＯＨ／ｇ、重量平均分子量７５００、ガラス転移点１０７°Ｃ、からなる樹脂１０部にＭＥＫ１０部、水酸化ナトリウム１．０７部、精製水６０部を加え撹拌した後、ＭＥＫを減圧下(７０゜Ｃ、１５０Ｐａ)で蒸留して固形分２２質量％を含む樹脂溶液（Ｄ−１）を得た。
【００６３】
スチレン（７７部）・アクリル酸（１０部）・メタクリル酸（１３部）、酸価＝１５０ｍｇＫＯＨ／ｇ、重量平均分子量１１５００、ガラス転移点１０７°Ｃ、からなる樹脂１０部にＭＥＫ１０部、水酸化カリウム１．５部、精製水６０部を加え撹拌した後、ＭＥＫを減圧下(７０゜Ｃ、１５０Ｐａ)で蒸留して固形分２２質量％を含む樹脂溶液（Ｄ−２）を得た。
【００６４】
スチレン（７７部）・アクリル酸（１０部）・メタクリル酸（１３部）、酸価＝１５０ｍｇＫＯＨ／ｇ、重量平均分子量５０００、ガラス転移点１０７°Ｃ、からなる樹脂１０部にＭＥＫ１０部、水酸化ナトリウム１．０７部、精製水６０部を加え撹拌した後、ＭＥＫを減圧下(７０゜Ｃ、１５０Ｐａ)で蒸留して固形分２２質量％を含む樹脂溶液（Ｄ−３）を得た。
【００６５】
スチレン（７７部）・アクリル酸（１０部）・メタクリル酸（１３部）、酸価＝１５０ｍｇＫＯＨ／ｇ、重量平均分子量４５０００、ガラス転移点１０７°Ｃ、からなる樹脂１０部にＭＥＫ１０部、水酸化ナトリウム１．０７部、精製水６０部を加え撹拌した後、ＭＥＫを減圧下(７０゜Ｃ、１５０Ｐａ)で蒸留して固形分２２質量％を含む樹脂溶液（Ｄ−４）を得た。
【００６６】
スチレン（４５部）・メタアクリル酸メチル（３２部）・アクリル酸（１０部）・メタクリル酸（１３部）、酸価＝１５０ｍｇＫＯＨ／ｇ、重量平均分子量１２０００、ガラス転移点１０９°Ｃ、からなる樹脂１０部にＭＥＫ１０部、水酸化カリウム１．５部、精製水６０部を加え撹拌した後、ＭＥＫを減圧下(７０゜Ｃ、１５０Ｐａ)で蒸留して固形分２２質量％を含む樹脂溶液（Ｄ−５）を得た。
【００６７】
（合成例１）（黄色顔料組成物Ｙ−１の合成）
（ジアゾ化液の合成）
水７００部と、３５％塩酸３１５部の混合液に４−ニトロ−ｏ−アニシジン１８１．４部と下記化合物（５）の６８．８部を加えて攪拌し、氷６００部を加えて冷却後、４６．８％亜硝酸ソーダ水溶液１８８部を加え、１０℃以下で１時間攪拌し、スルファミン酸で過剰の亜硝酸を消失させた後、ろ過してジアゾ化液とした。
【００６８】
【化９】
2006096777.tif 000010
（５）
【００６９】
（カップラー液の合成）
酢酸ソーダ１００部を水８９００部に溶解した後、ｏ−アセトアセトアニシジド２５６．７部を加え、さらに３０％苛性ソーダ１８５部を加えて溶解させ、８０％酢酸を滴下してｐＨ６に調整してカップラー液とした。
【００７０】
（カップリング反応）
上記カップラー液にジアゾ化液を２５℃で滴下して反応させた後９０℃で３０分熟成させた。更にろ過、水洗、乾燥、粉砕して黄色顔料組成物（Ｙ−１）４９５部を得た。
この黄色顔料組成物（Ｙ−１）は、Ｃ．Ｉ．ピグメントイエロー７４と、一般式（２）においてＲ１がメトキシ基、Ｒ２、Ｒ３、Ｒ５、Ｒ６が水素原子、Ｒ７、Ｒ８が−ＮＨ−ＣＨ２ＣＨ２−ＳＯ３Ｈ、Ｚが−ＳＯ２−連結基、であるアセト酢酸アリールアミド系アゾ化合物（６）とが、質量比８１：１９の割合で存在すると計算される。
【００７１】
【化１０】
2006096777.tif 000011
（６）
【００７２】
（合成例２）（黄色顔料組成物Ｙ−２の合成）
４−ニトロ−ｏ−アニシジンの添加量を１８５．５部とし、上記化合物（５）の６８．８部の代わりに下記化合物（７）の４５．３部を用いた以外は合成例１と同様にして黄色顔料組成物（Ｙ−２）４７２部を得た。
【００７３】
【化１１】
2006096777.tif 000012
（７）
この黄色顔料組成物（Ｙ−２）はＣ．Ｉ．ピグメントイエロー７４と、一般式（２）においてＲ１がメトキシ基、Ｒ２、Ｒ３が水素原子、Ｒ５、Ｒ６がメチル基、Ｒ７が−ＮＨ−ＣＨ２ＣＨ２−ＳＯ３Ｈ、Ｒ８が水酸基、Ｚが−ＣＨ２−連結基、であるアセト酢酸アリールアミド系アゾ化合物（８）とが、質量比８７：１３の割合で存在すると計算される。
【００７４】
【化１２】
2006096777.tif 000013
（８）
【００７５】
（合成例３）（黄色顔料組成物Ｙ−３の合成）
（化合物１０の合成）
水４００部と３５％塩酸５８．４部の混合溶液中に、下記化合物（９）の８３．２部を加えて攪拌し、氷５００部を加えて冷却後、４６．８％亜硝酸ソーダ水溶液２６部を加え、１０℃以下で１時間攪拌し、スルファミン酸で過剰の亜硝酸を消失させた後、ろ過してジアゾ化液とした。
【００７６】
【化１３】
2006096777.tif 000014
（９）
一方、水１２００部に３０％苛性ソーダ７６部を加えた液にｏ−クロロアセトアセトアニリド３８部を添加して溶解させた後、８０％酢酸を滴下してｐＨを６に調整してカップラー液とした。
上記カップラー液にジアゾ化液を２５℃で滴下し、６０分間攪拌して反応させた後、８０℃で３０分間熟成させた。ろ過、水洗して固形分３６．５％の化合物（１０）のペースト２６４部を得た。
【００７７】
【化１４】
2006096777.tif 000015
（１０）
【００７８】
（ジアゾ化液の合成）
水７００部と、３５％塩酸３１５部の混合液に４−ニトロ−ｏ−アニシジン１９７．６部と３、３′−ジメチル−４、４′−ジアミノビフェニル−６、６′−ジスルホン酸８．９部を加えて攪拌し、氷６００部を加えて冷却後、４６．８％亜硝酸ソーダ水溶液１８８部を加え、１０℃以下で１時間攪拌し、スルファミン酸で過剰の亜硝酸を消失させた後、ろ過してジアゾ化液とした。
【００７９】
（カップラー液の合成）
酢酸ソーダ１００部を水８９００部に溶解した後、ｏ−アセトアセトアニシジド２５６．７部を加え、さらに３０％苛性ソーダ１８５部を加えて溶解させ、８０％酢酸を滴下してｐＨ６に調整してカップラー液とした。
【００８０】
（カップリング反応）
上記カップラー液にジアゾ化液を２５℃で滴下して反応させた後、上記化合物（１０）のペースト２６４部を添加し、攪拌しながら８０℃で３０分熟成させた。更にろ過、水洗、乾燥、粉砕して黄色顔料組成物（Ｙ−３）４７０部を得た。
この黄色顔料組成物（Ｙ−３）はＣ．Ｉ．ピグメントイエロー７４と、一般式（２）において、Ｒ１がクロル基、Ｒ２、Ｒ３が水素原子、Ｒ５、Ｒ６がメチル基、Ｒ７が−ＮＨ−Ｙ−ＳＯ３Ｈ（ただしＹはフェニレン基）、Ｒ８が水酸基、Ｚが−ＣＨ２−連結基であるアセト酢酸アリールアミド系アゾ化合物（１０）と、一般式（１）において、Ｒ１がメトキシ基、Ｒ２、Ｒ３が水素原子、Ｒ４がメチル基である化合物（１１）とが８３：１２：５の割合で存在すると計算される。
【００８１】
【化１５】
2006096777.tif 000016
（１０）
【００８２】
【化１６】
2006096777.tif 000017
（１１）
【００８３】
（合成例４）（黄色顔料組成物Ｙ−４の合成）
４−ニトロ−ｏ−アニシジンの添加量を１６８．２部とし、上記化合物５の６８．８部の代わりに化合物（９）の１２．４部を用いた以外は合成例１と同様にして黄色顔料組成物（Ｙ−４）４７０部を得た。
この黄色顔料組成物（Ｙ−４）はＣ．Ｉ．ピグメントイエロー７４と、構造式（２）においてＲ１がメトキシ基、Ｒ２、Ｒ３が水素原子、Ｒ５、Ｒ６がメチル基、Ｒ７が−ＮＨ−Ｃ６Ｈ４−ＳＯ３Ｈ、Ｒ８が水酸基、Ｚが−ＣＨ２−連結基、であるアセト酢酸アリールアミド系アゾ化合物（１２）とが、質量比９６：４の割合で存在すると計算される。
【００８４】
【化１７】
2006096777.tif 000018
（１２）
【００８５】
（合成例５）（黄色顔料組成物Ｙ−５の合成）
化合物（５）の６８．８部の代わりに４−アミノトルエン−３−スルホン酸２２．４部を用いた以外は合成例１と同様にして黄色顔料組成物（Ｙ−５）４４６部を得た。
この黄色顔料組成物（Ｙ−５）は、Ｃ．Ｉ．ピグメントイエロー７４と本発明とは異なるアセト酢酸アリールアミド系アゾ化合物（１３）とが、質量比９０：１０の割合で存在すると計算される
【００８６】
【化１８】
2006096777.tif 000019
（１３）
【００８７】
（合成例６）（黄色顔料Ｃ．Ｉ．ピグメントイエロー７４の合成）
４−ニトロ−ｏ−アニシジンの添加量を２０１．６部とし、化合物１の添加を省略した以外は合成例１と同様にして黄色顔料Ｃ．Ｉ．ピグメントイエロー７４を得た。
【００８８】
（実施例１）
合成例１で得た黄色顔料組成物（Ｙ−１）１０部、樹脂溶液（Ｄ−１）１８．２部、ジエチレングリコール２０部、精製水１８．５部、１．２５ｍｍ径のジルコニアビーズ４００部の仕込みを行った後、ペイントシェーカー（東洋精機製造所社製試験用分散機Ｎｏ．４８８）を用いて、４時間振盪し、水性顔料分散液（Ｉ）を得た。
【００８９】
(実施例２)
実施例１の黄色顔料組成物（Ｙ−１）１０部を合成例２で得た黄色顔料組成物（Ｙ−２）１０部に代えた他は、実施例１と同様にして、水性顔料分散液（ＩＩ）を得た。
【００９０】
（実施例３）
実施例１の黄色顔料組成物（Ｙ−１）１０部を合成例３で得た黄色顔料組成物（Ｙ−３）１０部に代え、樹脂溶液（Ｄ−１）１８．２部を樹脂溶液（Ｄ−２）１８．２部に代えた他は、実施例１と同様にして、水性顔料分散液（ＩＩＩ）を得た。
【００９１】
（実施例４）
実施例１の黄色顔料組成物（Ｙ−１）１０部を合成例４で得た黄色顔料組成物（Ｙ−４）１０部に代え、樹脂溶液（Ｄ−１）１８．２部を樹脂溶液（Ｄ−２）１８．２部に代えた他は、実施例１と同様にして、水性顔料分散液（ＩＶ）を得た。
【００９２】
（比較例１）
実施例１の黄色顔料組成物（Ｙ−１）１０部を合成例５で得た黄色顔料組成物（Ｙ−５）１０部に代え、樹脂溶液（Ｄ−１）１８．２部を樹脂溶液（Ｄ−２）１８．２部に代えた他は、実施例１と同様にして、水性顔料分散液（Ｖ）を得た。
【００９３】
（比較例２）
実施例１の黄色顔料組成物（Ｙ−１）１０部を合成例６で得たＣ．Ｉ．ピグメントイエロー７４の１０部に代え、樹脂溶液（Ｄ−１）１８．２部を樹脂溶液（Ｄ−２）１８．２部に代えた他は、実施例１と同様にして、水性顔料分散液（ＶＩ）を得た。
【００９４】
（比較例３）
実施例１の樹脂溶液（Ｄ−１）１８．２部を樹脂溶液（Ｄ−３）１８．２部に代えた他は、実施例１と同様にして、水性顔料分散液（ＶＩＩ）を得た。
【００９５】
（比較例４）
実施例１の樹脂溶液（Ｄ−１）１８．２部を樹脂溶液（Ｄ−４）１８．２部に代えた他は、実施例１と同様にして、水性顔料分散液（ＶＩＩＩ）を得た。
【００９６】
（比較例５）
実施例１の樹脂溶液（Ｄ−１）１８．２部を樹脂溶液（Ｄ−５）１８．２部に代えた他は、実施例１と同様にして、水性顔料分散液（ＩＸ）を得た。
【００９７】
（初期安定性試験）
実施例１〜４、比較例１〜５で得られた水性顔料分散液の体積平均粒径を、マイクロトラックＵＰＡ−１５０（リーズ＆ノースロップ社製）で測定した。結果を表１で表す。
【００９８】
（加熱安定性促進試験）
実施例１〜４、比較例１〜５の水性顔料分散液３３．３部、トリエチレングリコールモノブチルエーテル8部、精製水５８．７部からなる、貯蔵安定性の促進テスト用の配合を行い、ガラス容器に密栓して、７０℃で１週間加熱を行い、加熱前後の粘度と粒径分布の変化を測定した。結果を表１に表す。
【００９９】
【表１】
2006096777.tif 000020
【０１００】
（印刷試験）
実施例１〜４、比較例１〜５で得られた水性顔料分散液２０部に、それぞれグリセリン１０部、プロピルプロピレングリコール５部、精製水６５部を加え混合した後、０．５μｍメンブランフィルタでろ過し、印字試験用の水性顔料インクジェットインクとした。
このインクジェットインクの一部をガラス容器に密封し、７０℃４時間と−２０℃４時間の温度サイクルを４回繰り返し、安定性試験用インクジェットインクとした。
この２種類のインクジェットインクをピエゾ方式インクジェットプリンタ（エプソン社製ＥＭ−９００Ｃ）を用い、ゼロックス社製４０２４用紙への印刷試験を行った。
【０１０１】
（耐光性）
実施例１〜４、比較例１、２の水性顔料分散液から印字試験用に作製した水性顔料インクジェットインクを用い、ゼロックス社製４０２４用紙へベタ印刷画像を作製した。該画像へのキセノンランプによる１００時間の耐光性試験の前後について、日本電色（株）製測色色差系シグマ８０にて色差ΔＥを測定した。評価結果を表２に示す。
【０１０２】
（耐水性と画像滲み）
実施例１〜４、比較例１、２の水性顔料分散液から印字試験用に作製した水性顔料インクジェットインクを用い、ゼロックス社製４０２４用紙へのテキスト印刷画像を作製した。該画像の印刷直後に室温の精製水に１時間静かに浸漬し、湿った状態の印刷物の画像の滲み具合を目視で観察した。実施例４と比較例２の印刷物では滲みはまったく認められず、実施例１〜３の印刷物では、わずかに画像周辺部に黄色状の広がりが認められ、比較例１の印刷物ではより色の広がりが大きな滲みとして観察された。以上評価結果を表２に示した。
【０１０３】
表２  印刷試験と耐光性、耐水性評価結果
【０１０４】
【表２】
2006096777.tif 000021
【０１０５】
印刷品質        ◎：吐出良好、均一画像；△：吐出不良あり；×：吐出異常、乱れあり
耐光性          ○：評価サンプルにおいて差異がない。
耐水性（滲み）  ◎：良好（滲みなし）；○：良好（わずかな滲み）；△：劣る（滲みあ
り）
＊１  書き出しの始めの位置で吐出が不安定で均一性に劣る画像となった。
＊２  書き出しの始めの位置で吐出が不安定で均一性に劣る画像となった。
＊３  書き出しの始めの位置で吐出が不安定で均一性に劣る画像となった。
＊４  画質にムラを生じて吐出が不安定で均一性に劣る画像となった。
【０１０６】
（サーマルインクジェット吐出試験）
実施例１〜３で得られた水性顔料分散液に、それぞれグリセリン３部、トリエチレングリコールモノブチルエーテル８部、２−ピロリジノン８部、界面活性剤サーフィノール４２０（エアープロダクツ社製）０．２部、精製水６０．８部を加え混合した後、１μｍメンブランフィルタでろ過し、インクジェット記録用の水性顔料インクジェットインク（Ｉｃ）とした。次いで、サーマル方式インクジェットプリンタＢＪ３６０（キヤノン社製）にこのインクジェットインクを搭載し、市販インクジェット専用紙、Ａ４版のセイコーエプソン社製光沢紙に連続２０枚、グラデーションパターン及びベタ印刷を行った。印刷後直ちに印刷面を触ってもインク汚れは生ぜず、印刷画像の乱れも少ない、滑らかな高品質な画像が得られた。
【０１０７】
本発明の水性顔料分散液およびインクジェットインク組成物において、吐出安定性とインク物性安定性を両立し、さらに普通紙上で高度な印刷品質を得られる要因としては、本発明で用いるようなスチレン系モノマー単位の多い樹脂を分散剤とした場合、スルホン酸基のようなイオン性の置換基を有するアゾ化合物の分子量がある程度大きくなっていることと、かつ芳香族成分による疎水性寄与が大きいことのために実施例で用いたようなスルホン酸基含有のアゾ化合物が有利に働くものと考えられる。さらに、このスルホン酸基含有アセト酢酸アリールアミド系アゾ化合物とアゾ顔料とが、類似のアセト酢酸アリールアミド系カプラーとのアゾカップリングにより得られるため、顔料との親和性も高く、顔料分散の安定性向上に大きな効果を挙げるもとのと考えられる。
【０１０８】
また、比較例１のような低分子量スルホン酸基含有アセト酢酸アリールアミド系アゾ化合物では、単色の印刷結果の耐水性や滲みに加えて、印刷直後の他色インクが重なる二次色表現で、印刷品質の低下が発生しやすい。これに対して、アゾ顔料と、より分子量の大きい特定のスルホン酸基含有アセト酢酸アリールアミド系アゾ化合物と、本発明で用いる特定の樹脂と塩基性化合物からなる水性顔料分散液およびインクジェットインク組成物においては、このような印刷品質劣化が誘起されない。
本発明のインクジェットインク用水性顔料分散液によれば、インクに対して大きな熱エネルギーによるストレスの加わる、熱エネルギーを作用させオリフィスよりインク滴として吐出させるオンデマンド型インクジェットプリンタに対して、優れた印刷品質を得ることができる信頼性の高いインクジェットインクを得ることができる。これは、本発明のスルホン酸基含有アセト酢酸アリールアミド系アゾ化合物とアゾ顔料の組合せに加えて、特定のスチレンアクリル酸系樹脂による高度な分散安定性が寄与していることによる。
【０１０９】
このようにして、（ａ）水と（ｂ）アゾ顔料と特定構造の（ｃ）スルホン酸基含有アセト酢酸アリールアミド系アゾ化合物と、特定構造の（ｄ）スチレンアクリル系樹脂と（ｅ）塩基性化合物からなる本発明の水性顔料分散液およびインクジェットインク組成物においては、吐出安定性とインク物性安定性を両立し、さらに普通紙上で高度な印刷品質を得ることができる。